(57)【特許請求の範囲】
【請求項１】
第１の従来の鉱物成分と、粉末状の消石灰に基づく第２の成分とを含み、粉末状の消石灰に基づく該第２の成分は、９ｍ2／ｇ未満の、ＢＥＴ法に従って算出される比表面積を有し、前記バインダー組成物の総重量に基づいて１２重量％以上の量で存在する強化モルタルおよびコーティング用組成物。
【請求項２】
前記第２の成分は、８．５ｍ2／ｇ未満の、ＢＥＴ法に従って算出される比表面積を有する、請求項１に記載のバインダー組成物。
【請求項３】
前記第１の従来の鉱物成分が、セメント、標準消石灰または風化石灰、天然または人工の水硬性石灰、石工バインダー、ポゾランおよび水硬性バインダー、石膏およびそれらの混合物からなる群から選択される、請求項１または請求項２に記載のバインダー組成物。
【請求項４】
前記セメントが、一般的なセメント、耐火セメント、溶融アルミナセメント、プロンプトセメント、ポルトランドセメント、高炉スラグ、フライアッシュおよびそれらの混合物の群から選択される、請求項３に記載のバインダー組成物。
【請求項５】
前記第２の成分は、前記バインダー組成物の総重量に基づいて、１５重量％以上の量で存在する、請求項１〜４のいずれかに記載のバインダー組成物。
【請求項６】
前記第２の成分は、０．１μｍより大き２５０μｍ以下のｄ９８を有する粒子を有する、請求項１〜５のいずれかに記載のバインダー組成物。
【請求項７】
前記第２の組成は、９０μｍ以下のｄ９８を有する粒子を有する、請求項１〜６のいずれかに記載のバインダー組成物。
【請求項８】
粉末状の消石灰に基づく前記第２の成分は、０．０２ｃｍ3／ｇ以上の窒素脱着のＢＪＨ法に従って算出される総細孔容積を有する、請求項１〜７のいずれかに記載のバインダー組成物。
【請求項９】
粉末状の消石灰に基づく前記第２の成分は、０．０７ｃｍ3／ｇ以下の窒素脱着のＢＪＨ法に従って算出される総細孔容積を有する、請求項１〜８のいずれかに記載のバインダー組成物。
【請求項１０】
界面活性剤（ｓｕｒｆａｃｔａｎｔ）または界面活性剤（ｔｅｎｓｉｄｅ）など、特にアルキルスルファートまたはスルホナート、エトキシ化脂肪族アルコール、ブロックコポリマーおよびそれらの混合物の群から選択される空気連行剤をさらに含む、請求項１〜９のいずれかに記載のバインダー組成物。
【請求項１１】
１つまたはいくつかの水分保持剤、例えば、セルロースエーテルまたはガアーガム、それらの誘導体およびそれらの混合物をさらに含む、請求項１〜１０のいずれかに記載のバインダー組成物。
【請求項１２】
特に親水コロイド、より特に多糖類、でんぷん誘導体、アルギン酸塩、グアーガムおよびその誘導体、キサンタンガムおよびその誘導体、カラギーナンガムおよびその誘導体、スクシノグリカン、ポリカルボキシレートまたはメラミンホルムアルデヒドのような流動化剤、ミネラルコロイド、特にシリカおよび粘土、およびそれらの混合物の群から選択されるレオロジー改質剤をさらに含む、請求項１〜１１のいずれかに記載のバインダー組成物。
【請求項１３】
ステアリン酸塩およびオレイン酸塩などの脂肪酸の塩、植物および鉱物油、シラン、シロキサンおよびそれらの混合物の群から選択される疎水化剤をさらに含む、請求項１〜１２のいずれかに記載の組成物。
【請求項１４】
工業用ラテックス、例えば、ポリビニルアセタート／エチレン、ポリビニルアセタート／バーサタート、スチレン／ブタジエンに基づくコポリマーなどの群から選択される第３の有機成分をさらに含む、請求項１〜１３のいずれかに記載の組成物。
【請求項１５】
消石灰に基づく前記第２の成分は、３５０ｋｇ／ｍ3より大きく、６００ｋｇ／ｍ3未満の、ＥＮ ４５９‐２規格に従って測定されたバルク密度を有する、請求項１〜１４のいずれかに記載の組成物。
【請求項１６】
鉱物型の集合体および請求項１〜９のいずれかに記載の該組成物を含む強化コーティグまたはモルタルのシステム。
【請求項１７】
乾燥形態であり、水と混合される準備ができていることを特徴とする、請求項１６に記載のシステム。
【請求項１８】
水をさらに含み、したがってすぐに使用できる形態である、請求項１６に記載のシステム。
【請求項１９】
界面活性剤（ｓｕｒｆａｃｔａｎｔ）または界面活性剤（ｔｅｎｓｉｄｅ）を空気連行剤としてさらに含む、請求項１６〜１８のいずれかに記載のシステム。
【請求項２０】
１つまたはいくつかの水分保持剤、例えば、セルロースエーテルまたはガアーガム、それらの誘導体およびそれらの混合物をさらに含む、請求項１６〜１９のいずれかに記載のシステム。
【請求項２１】
特に親水コロイド、より特に多糖類、でんぷん誘導体、アルギン酸塩、グアーガムおよびその誘導体、キサンタンガムおよびその誘導体、カラギーナンガムおよびその誘導体、スクシノグリカン、ポリカルボキシレートおよびメラミンホルムアルデヒドのような流動化剤、ミネラルコロイド、特にシリカおよび粘土、およびそれらの混合物の群から選択されるレオロジー改質剤をさらに含む、請求項１６〜２０のいずれかに記載のシステム。
【請求項２２】
ステアリン酸塩およびオレイン酸塩のような脂肪酸の塩、植物および鉱物油、シラン、シロキサンおよびそれらの混合物の群から選択される疎水化剤をさらに含む、請求項１６〜２１のいずれかに記載のシステム。
【請求項２３】
例えば、ポリビニル／エチレン、ポリビニルアセタート／バーサタート、スチレン／ブタジエンコポリマーに基づくような工業用ラテックスの群から選択される第３の有機成分をさらに含む、請求項１６〜２２のいずれかに記載のシステム。
【請求項２４】
強化コーティグにおける、請求項１〜１５のいずれかに記載のバインダー組成物の使用。
【請求項２５】
強化モルタルにおける、請求項１〜１５のいずれかに記載のバインダー組成物の使用。
【請求項２６】
ｄ５が６３μｍ以上、およびｄ９８が４ｍｍ以下のような粒子サイズを有する凝集体をさらに含む、請求項２４または２５に記載の使用。
【発明の詳細な説明】
【技術分野】
【０００１】
本発明は、モルタルおよび強化コーティング用バインダー組成物に関し、第１の従来の鉱物成分および粉末状の消石灰に基づく第２の成分を含む。
【０００２】
「モルタル」の用語は、本発明の意味において、石灰、セメント等のような１つまたはいくつかの鉱物バインダーの混合物、および凝集体、主に砂を意味する；次にこれは、従来のモルタルである。そのようなモルタルは、建築要素を結合および／または覆うために建物で使用され、また、充填剤、１つまたはいくつかの有機結合剤、添加剤および／またはアジュバントを含んでもよい。高付加価値または高付加を有するモルタルは、その組成物および製造が、特定の特性を得るために定義され、強化された、または実行する、またはさらなる配合された（設計モルタル）として記載されてもよい。特にその中に粘着性モルタル、セルフレベリング床、スクリード、補修モルタル、特定の石工モルタル等が含まれる。
【０００３】
「コーティング」の用語は、１つまたはいくつかのパスで層として適用されることが意図されるモルタル組成物を意味する。したがって、コーティングは、屋外の表面塗布（下塗り）、または屋内の表面塗布（石膏）のためのモルタルである。
【０００４】
モルタルおよびコーティングは、水硬性、ポラゾンまたは気孔性、またはそれらの混合物を有するバインダーの処方から作ることができる。風化石灰または消石灰の使用は、石灰なしのバインダーと比較して、利点を有する：結果として、よりよい処理能力／適用性を有するより良い可塑性、担体の気孔率で変動に向けた改善された耐性を可能にする水のより良い保持、水蒸気に対するより良い透過性、および硬化システムのよりよい柔軟性。
【０００５】
また、強化された（また、実行する、または配合されたと呼ばれる）モルタルおよびコーティング、添加剤の添加、特に、有機添加剤は、塗布の性能を最適化する目的のための好ましい方法であることが、良く知られている。
【０００６】
消石灰は、固体粒子、主に、式Ｃａ(ＯＨ)２の水酸化カルシウムからなり、また水和と呼ばれる反応で、水と一緒に生石灰の消和の工業の結果である。この生成物はまた、消石灰または風化石灰として知られており、典型的に１５〜２０ｍ２／ｇのオーダーのＢＥＴ表面積を有する（Ｊ.Ａ.Ｈ. Ｏａｔｅｓ, Ｌｉｍｅ ａｎｄ Ｌｉｍｅｓｔｏｎｅ− Ｃｈｅｍｉｓｔｒｙ ａｎｄ Ｔｅｃｈｎｏｌｏｇｙ, Ｐｒｏｄｕｃｔｉｏｎ ａｎｄ Ｕｓｅｓ, １９９８年、２２０頁）。
【０００７】
この消石灰または生石灰または風化石灰または水酸化カルシウムは、もちろん、不純物、すなわち、全体的に、キログラム当たり数十グラムを表す、ＳｉＯ２、Ａｌ２Ｏ３、Ｆｅ２Ｏ３、ＭｎＯ、Ｐ２Ｏ５、Ｋ２Ｏおよび／またはＳＯ３由来の相、を含んでもよい。それにもかかわらず、これらの不純物の合計は、上記の酸化物として表され、本発明に係る消石灰の質量の５質量％、好ましくは３％、好ましくは２％、または１％さえ超えない。特に、消石灰は、有利には、Ｆｅ２Ｏ３の１．５質量％未満、好ましくは１％未満、および好ましくは０．３％未満を含む。
【０００８】
そのような消石灰は、酸化マグネシウムおよび／または水酸化マグネシウムを含んでもよい。これらの化合物の含有量に応じて、石灰は、マグネシウム、ドロマイトまたはドロマイト石灰、部分的なまたは完全な消石灰のいずれかとして言及されるだろう。
【０００９】
この消石灰はまた、炭酸カルシウムＣａＣＯ３または炭酸マグネシウムＭｇＣＯ３を含むことができるのと同様に、不均一なベーキング（オーバーベーキングを抑える）からの消和またはステミングの間、水和されている酸化カルシウムを含む。これらの炭酸塩は、初期の石灰岩からの（または粗製ドロマイトから）のいずれかから始まり、本発明に係る消石灰（焼かれていない）、または空気と接触する消石灰の部分的な炭酸化反応に由来する。本発明の範囲内の消石灰における酸化カルシウム含量は、一般的に、５質量％未満、好ましくは２％未満、および有利には１％未満である。炭酸塩のそれは、１０質量％未満、好ましくは６％未満、および有利には４％未満、またさらに有利には３％未満である。
【００１０】
石灰モルタルおよびコーティングの技術分野において、上記の特性を改善する目的で、既存の教示は、例えば、比表面積での動作を提案し、実際に、互いに全く異なる多くの結果を開示する。
【００１１】
例えば、文書ＷＯ２００８０３４６１６は、特定の比表面積を有する石灰を添加することによって設定する、水硬性を有するバインダー組成物の圧縮力の発達を促進することが可能であることを開示する。
【００１２】
この文書で対象とされる比表面積は、７〜１６ｍ2／ｇの間が含まれ、優先的な態様は、バインダー（ポルトランドセメント）の総重量に基づいて、約５重量％の石灰含量のために１１〜１４ｍ2／ｇの間が含まれる比表面積を有する消石灰に関する。
【００１３】
文書ＢＥ１００６３０９は、特に、それにより高い比表面積を与えるために化学修飾剤を有する、消石灰の比表面積および可塑特性を増加させるための方法の使用を教示する。この発明のこの目的はさらに、水を保持し、より可塑になる非常に大きな能力を有する消石灰である。この方法において、そのように生成される消石灰は、コードまたは標準により要求される作業性を保持するために後者を可能にしながら、より小さな特性で、モルタルで使用され得る。
【００１４】
文書ＤＥ１０２００５０１８１００によれば、優れた純度を有する水酸化カルシウムは、改善される流れを有し、特性を設定するコンクリートを生成するための水硬性モルタルおよびバインダーを生成するために使用される。優れた純度を有するこの炭酸カルシウムは、典型的に、高ＢＥＴとブレーン比表面積の両方を有する。
【００１５】
さらに、文書ＷＯ９２０９５２８は、モルタル、コーティング等を作るための建築業界において、Ｃａ(ＯＨ)２および／またはＣａ(ＯＨ)２−Ｍｇ(ＯＨ)２のミルクまたはスラリーとしての炭酸カルシウムまたは消石灰の使用を提供する。この文書は、任意にＭｇ(ＯＨ)２と混合されるＣａ(ＯＨ)２ミルクおよび／またはスラリーの品質、およびそれらの特性、例えば、それらの反応性は、懸濁されるＣａ(ＯＨ)２および／またはＣａ(ＯＨ)２−Ｍｇ(ＯＨ)２の凝集体またはミセルの寸法および構造による。この文書の結論は、凝集体またはミセルのＣａ(ＯＨ)２および／またはＣａ(ＯＨ)２−Ｍｇ(ＯＨ)２の粒子は、高反応性ミルクまたはスラリーを得て、粒子の沈殿を減少または避けるために、小さな粒径および大きな気孔率を有するべきである。また、この文書によると、小さな粒径および大きな気孔率を有するスラリーの場合、高塑性および水を保持する高い力を有するモルタルを得ることが可能である。
【００１６】
したがって、コーティングおよび強化モルタルの要求される高可塑性を有する目的、ならびに表面の任意のタイプでの適用のために要求される水分保持力で、高比表面積を有する消石灰は、むしろ選択されなければならない、と思われる。
【００１７】
上記の利点にもかかわらず、消石灰に基づくバインダーの使用はまた、例えば、強化モルタルおよびコーティングに典型的に存在する有機添加剤の高い含量を使用することの要求のようないくつかの欠点を発生させ、その役割は、水の保持、流動性の管理（性能／可塑性、可鍛性、流動閾値などをハンドリングすること）、付着、耐摩耗性、疎水化、またはさらなる空気連行のような特定の機能を保証することである。
【００１８】
上記に概説されるそれらの欠点のいくつかを抑制しつつ、またはさらに、これらの処方からの最初に調製されたモルタルの特性を改善することによって、本発明は、消石灰に基づくバインダーの組成物の上記利点を維持することを目的とする。
【００１９】
この問題を解決するために、最初に示されるようなバインダー組成物は、本発明に従って提供され、ここで、消石灰に基づく該第２の成分は、１２ｍ2／ｇ未満、特に１１ｍ2／ｇ未満、有利には１０ｍ2／ｇ未満、好ましくは９ｍ2／ｇ未満の、ＢＥＴ法に従って算出される比表面積を有する。
【００２０】
本発明に係る消石灰の比表面積は、少なくとも２時間、１９０℃で真空下で脱気した後、窒素吸着マノメトリーによって測定され、ＢＥＴ法に従って算出した。
【００２１】
空気に対する透過性によって測定される、ブレーン比表面積と一緒に、窒素吸着または脱気後の脱着によって測定される場合、ＢＥＴ比表面積を混同しないことが重要である。ブレーン法は、この化合物の粒子の外側表面領域を排他的に決定する可能性を与え、後者のサイズに直接依存する一方、実際は、ＢＥＴ法は、特にその多孔性を考慮することによって、化合物の比表面積の全体を決定する可能性を与え、構成粒子サイズに直接的に依存しない。（Ａｌｌａｎ Ｔ., Ｐａｒｔｉｃｌｅ Ｓｉｚｅ Ｍｅａｓｕｒｅｍｅｎｔ, Ｖｏｌ. ２, Ｓｕｒｆａｃｅ ａｒｅａ ａｎｄ ｐｏｒｅ ｓｉｚｅ ｄｅｔｅｒｍｉｎａｔｉｏｎ, 第５版 １９９７年、１１頁、３９頁）
【００２２】
本発明に係るバインダー組成物は、「強化された」または「実行する」モルタルまたは「高付加価値を有する」または高付加コーティングで使用される場合、水保持、性能／流動性のハンドリング、空気連行、付着、耐摩耗性および疎水化のような、有機添加剤の機能性を維持しながら、消石灰の肯定的な効果からの恩恵の可能性を与える。実際に、本発明の消石灰の特定の比表面積により、消石灰粒子の細孔中でのこれらの有機添加剤の吸着は、強力に低減される。さらに、バインダー組成物の費用、または後者から製造されるモルタルおよびコーティングの費用での影響は、特に重要である。
【００２３】
実際に、付着モルタル、自己平滑床材、補修モルタル、および高付加価値を有する特定の石工モルタルのような、有機添加剤の高い含量を有する強化コーティングおよび強化モルタルにおいて、低比表面積を有する消石灰を含む、本発明に係るバインダー組成物は、有機添加剤を有する後者の相互作用を減らす可能性を与え、したがって、その結果として、「強化された」、「実行する」または「処方された」モルタルおよびコーティングにおいて、これらの添加剤の含量を著しく増加させることを有することを避けるモルタルでのそれらの機能を阻害するリスクを減らす。
【００２４】
さらに、本発明に係るバインダー組成物はまた、可塑性および水分保持の有利な特性を保持するために後者から得られる強化コーティングおよびモルタルに可能性を与える。この効果は、そのような特性は、唯一、高比表面積を有する消石灰の手段によって得られることができるように思われるまでのそれまでの間、特に期待される。
【００２５】
有利には、粉末状消石灰に基づく前記第２の成分は、８．５ｍ2／ｇ未満、好ましくは８ｍ2／ｇ未満、優先的に７．５ｍ2／ｇ未満、および特に７ｍ2／ｇ未満の、ＢＥＴ法に従って算出される比表面積を有する。
【００２６】
特定の態様において、前記第１の従来の鉱物成分が、セメント、標準消石灰または消石灰、風化石灰、天然または人工の水硬性石灰、石工バインダー、ポゾランおよび水硬性バインダー、石膏およびそれらの混合物からなる群から選択される。
【００２７】
特定の態様において、前記セメントが、一般的なセメント（灰色または白色）、耐火セメント、溶融アルミナセメント、プロンプトセメント、ポルトランドセメント、高炉スラグ、フライアッシュおよびそれらの混合物の群から選択される。
【００２８】
好ましくは、前記第２の成分は、前記バインダー組成物の総重量に基づいて、１２重量％以上、好ましくは１５重量％以上、特に２０重量％以上、特に３０重量％以上、有利には４０重量％以上、および８０重量％以下、特に７０重量％以下、有利には６０重量％以下の量で存在する。
【００２９】
前記バインダー中の前記第２の組成物の低含量は、上記のような消石灰の利益から利益を得ること、または後者の使用に関連する欠点を実証することのいずれかの可能性を与えず、本発明は、正確に解決することを見つける。
【００３０】
より特定の方法において、前記第２の成分は、０．１μｍより大きい、特に０．５μｍより大きいｄ３、および２５０μｍ以下、好ましくは２００μｍ以下のｄ９８を有する粒子を有する。
表記ｄＸは、μｍで表される、直径を表し、相対的に測定される粒子（ｐａｒｔｉｃｌｅｓ）または粒子（ｇｒａｉｎｓ）の％は、より小さい。
本発明に係る特に有利な態様において、前記第２の組成は、９０μｍ以下のｄ９８を有する粒子を有する。
【００３１】
本発明に係る特に優先的な態様において、粉末状の消石灰に基づく前記第２の成分は、０．０２ｃｍ3／ｇ以上、好ましくは０．０２５ｃｍ3／ｇ以上の窒素脱着のＢＪＨ法に従って算出される総細孔容積を有する。
【００３２】
有利には、粉末状の消石灰に基づく前記第２の成分は、０．０７ｃｍ3／ｇ以下、好ましくは０．０６ｃｍ3／ｇ以下の窒素脱着のＢＪＨ法に従って算出される総細孔容積を有する。
【００３３】
本発明の意味において「全細孔容積」は、少なくとも２時間、１９０℃で真空下で脱気後、窒素吸着マノメトオリーよって測定される、１７と１，０００Aの間が含まれるサイズに対する細孔の総容積を意味し、ＢＪＨ法に従って算出される。
【００３４】
有利には、粉末状の消石灰に基づく前記第２の成分は、３５０ｋｇ／ｍ3より大きい、好ましくは４００ｋｇ／ｍ3より大きい、および６００ｋｇ／ｍ3未満、特に５５０ｋｇ／ｍ3未満の、ＥＮ４５９‐２規格に従って測定されるバルク密度を有する。
【００３５】
優先的に、本発明に係る組成物はさらに、界面活性剤（ｓｕｒｆａｃｔａｎｔ）または界面活性剤（ｔｅｎｓｉｄｅ）など、特にアルキルスルファートまたはスルホナート、エトキシ化脂肪族アルコール、ブロックコポリマーおよびそれらの混合物の群から選択される空気連行剤をさらに含む。
【００３６】
本発明に係る代替手段において、バインダー組成物はさらに、１つまたはいくつかの水分保持剤、例えば、セルロースエーテルまたはガアーガム、それらの誘導体およびそれらの混合物をさらに含んでもよい。
【００３７】
本発明によるさらなる別の代替手段において、バインダー組成物はさらに、特に親水コロイド、より特に多糖類、でんぷん誘導体、アルギン酸塩、グアーガムおよびその誘導体、キサンタンガムおよびその誘導体、カラギーナンガムおよびその誘導体、スクシノグリカン、ポリカルボキシレートおよびメラミンホルムアルデヒドのような流動化剤、ミネラルコロイド、特にシリカおよび粘土、およびそれらの混合物の群から選択されるレオロジー改質剤を含む。
【００３８】
有利には、本発明に係る組成物はさらにまた、ステアリン酸塩およびオレイン酸塩などの脂肪酸の塩、植物および鉱物油、シラン、シロキサンおよびそれらの混合物の群から選択される疎水化剤を含む。
【００３９】
特に有利には、本発明に係る組成物はさらに、例えば、ポリビニルアセタート／エチレンコポリマー、ポリビニルアセタート／バーサタートコポリマー、スチレン／ブタジエンコポリマーなどの工業用ラテックスの群から選択される第３の有機成分を含む。
【００４０】
本発明に係る強化コーティングおよびモルタル用のバインダー組成物の他の態様は、添付の特許請求の範囲で示される。
本発明の目的はまた、上記のように、鉱物型の凝集体および本発明に係る組成物を含む強化コーティグまたはモルタルのシステムである。
【００４１】
強化モルタルおよびコーティング用組成物は、第１の従来の鉱物成分と、粉末状の消石灰に基づく第２の成分とを含む。粉末状の消石灰に基づく前記第２の成分は、１２ｍ2／ｇ未満、特に１１ｍ2／ｇ未満、有利には１０ｍ2／ｇ未満、好ましくは９ｍ2／ｇ未満の、ＢＥＴ法に従って算出される比表面積を有する。
【００４２】
有利には、前記第２の成分は、８．５ｍ2／ｇ未満、好ましくは８ｍ2／ｇ未満、優先的に７．５ｍ2／ｇ未満、および特に７ｍ2／ｇ未満の、ＢＥＴ法に従って算出される比表面積を有する。
【００４３】
特定の態様において、前記第１の従来の鉱物成分が、セメント、標準消石灰または消石灰または風化石灰、天然または人工の水硬性石灰、石工バインダー、ポゾランおよび水硬性バインダー、石膏およびそれらの混合物からなる群から選択される。
【００４４】
有利には、セメントが、一般的なセメント（灰色または白色）、耐火セメント、溶融アルミナセメント、プロンプトセメント、ポルトランドセメント、高炉スラグ、フライアッシュおよびそれらの混合物の群から選択される。
【００４５】
好ましくは、前記第２の成分は、前記バインダー組成物の総重量に基づいて、１２重量％以上、好ましくは１５重量％以上、特に２０重量％以上、特に３０重量％以上、有利には４０重量％以上、および８０重量％以下、特に７０重量％以下、特に６０重量％以下の量で存在する。
【００４６】
より特に、前記第２の成分は、０．１μｍより大きい、特に０．５μｍより大きいｄ３、および２５０μｍ以下、好ましくは２００μｍ以下のｄ９８を有する粒子を有する。
本発明に係る特に有利な態様において、前記第２の成分は、９０μｍ以下のｄ９８を有する粒子を有する。
【００４７】
本発明に係る優先的な態様において、粉末状の消石灰に基づく前記第２の成分は、０．０２ｃｍ3／ｇ以上、好ましくは０．０２５ｃｍ3／ｇ以上の窒素脱着のＢＪＨ法に従って算出される総細孔容積を有する。
【００４８】
好ましくは、粉末状の消石灰に基づく前記第２の成分は、０．０７ｃｍ3／ｇ以下、好ましくは０．０６ｃｍ3／ｇ以下の窒素脱着のＢＪＨ法に従って算出される総細孔容積を有する。
本発明に係る優先的な態様において、上記のようなシステムは、乾燥形態であり、水と混合される準備ができている。
本発明に係る代替手段において、システムはさらに、水をさらに含み、したがってすぐに使用できる形態である。
【００４９】
有利には、本発明に係る前記システムはさらに、界面活性剤（ｓｕｒｆａｃｔａｎｔ）または界面活性剤（ｔｅｎｓｉｄｅ）など、特にアルキルスルファートまたはスルホナート、エトキシ化脂肪族アルコール、ブロックコポリマーおよびそれらの混合物の群から選択される空気連行剤をさらに含み、それは、前記バインダー組成物および凝集体の混合の後または間に、凝集体、バインダー組成物、またはシステムに追加され得る。
【００５０】
本発明に係る特定態様において、システムはさらに、１つまたはいくつかの水分保持剤、例えば、セルロースエーテルまたはガアーガム、それらの誘導体およびそれらの混合物をさらに含み、それは、前記バインダー組成物および凝集体の混合の後または間に、凝集体、バインダー組成物、またはシステムに追加され得る。
【００５１】
本発明の別の好ましい態様において、システムはさらに、特に親水コロイド、より特に多糖類、でんぷん誘導体、アルギン酸塩、グアーガムおよびその誘導体、キサンタンガムおよびその誘導体、カラギーナンガムおよびその誘導体、スクシノグリカン、ポリカルボキシレートまたはメラミンホルムアルデヒドのような流動化剤、ミネラルコロイド、特にシリカおよび粘土、およびそれらの混合物の群から選択されるレオロジー改質剤をさらに含み、それは、前記バインダー組成物および凝集体の混合の後または間に、凝集体、バインダー組成物、またはシステムに追加され得る。
【００５２】
本発明のさらなる別の好ましい態様において、システムはさらに、ステアリン酸塩およびオレイン酸塩などの脂肪酸の塩、植物および鉱物油、シラン、シロキサンおよびそれらの混合物の群から選択される疎水化剤をさらに含み、それは、前記バインダー組成物および凝集体の混合の後または間に、凝集体、バインダー組成物、またはシステムに追加され得る。
【００５３】
本発明の優先的な態様において、システムはさらに、ポリビニル／エチレン、ポリビニルアセタート／バーサタート、スチレン／ブタジエンコポリマーなどに基づく工業用ラテックスの群から選択される第３の有機バインダーを含み、それは、前記バインダー組成物および凝集体の混合の後または間に、凝集体、バインダー組成物、またはシステムに追加され得る。
【００５４】
本発明に係る鉱物型の凝集体を含む強化コーティグまたはモルタルのシステムの他の態様は、添付の特許請求の範囲に示される。
本発明はまた、強化コーティグにおける、本発明に係るバインダー組成物の使用に関する。
本発明はまた、強化モルタルにおける、本発明に係るバインダー組成物の使用に関する。
【００５５】
有利には、前記使用は、ｄ５が６３μｍ以上、およびｄ９８が４ｍｍ以下のような粒子サイズを有する凝集体に言及する。
【００５６】
本組成物の使用の他の態様が、添付の特許請求の範囲に記載される。
本発明の他の特徴、本発明の詳細および利点は、非限定的なものとして、実施例を参照して、以下の説明から明らかになるだろう。
【００５７】
実施例
実施例１：コーティングにおける低比表面積を有する消石灰の影響
表１に記載の高付加価値を有するコーティグ用バインダー組成物を示される割合で、以下の成分で調製した。
【表１】
0006487441.tif 000002
【００５８】
この処方において、高比表面積を有する石灰は（ＨＳ）、表２によって、低比表面積を有する２つの石灰（ＢＳ）、および標準比表面積の標準石灰（ＳＴＤ）と比較される。
【００５９】
本発明で使用される「比表面積」の表現は、少なくとも２時間、１９０℃で、真空下で脱気した後、窒素吸着マノメトリーによって測定される比表面積を意味し、ブラウナー（Ｂｒｕｎａｕｅｒ）、エメット（Ｅｍｍｅｔｔ）およびテラー（Ｔｅｌｌｅｒ）モデル（ＢＥＴ法）に従って算出される。
【表２】
0006487441.tif 000003
【００６０】
コーティングは、珪砂を添加することによって、上記バインダーから出発して調整されるので、表３に記載のバルク組成物を得る。
【表３】
0006487441.tif 000004
【００６１】
表３による新鮮なコーティングの混合割合（水／固体、Ｗ／Ｓ）は、ＥＮ１０１５−３規格に従って１７５±５ｍｍのスラリーのコンシステンシー（スランプ）を得るために、調製される。コーティングの特性を表４に記載する。新鮮なコーティングおよび同伴空気の密度は、ＥＮ１０１５−６およびＥＮ１０１５−７規格に従って評価される。水分保持は、スラリーの同じコンシステンシー（１７５±５ｍｍのスランプ）を有する、７，０００Ｐａの陰圧を有するＡＳＴＭ Ｃ９１規格に従う装置で評価される。１５分後の水分保持値のみが示される。
【表４】
0006487441.tif 000005
【００６２】
これを見ることができるように、低比表面積を有する石灰（ＢＳ）に基づくコーティングは、低い水需要（Ｗ／Ｓ）を有する。低い水需要は振盪およびクラックの危険性を低くし、水硬性結合剤を含む機械的強度を増加させることが周知である。
【００６３】
低比表面積を有する石灰は、空気保持剤または水分保持剤のより良い充足したそれらの役割の有機添加剤に対する可能性を与える。高い空気レベルは、新鮮なコーティングのより良い可塑性／処理能力を与え、その収率、ならびに硬化コーティングの凍結／解凍サイクルに対して単離する力および耐性を増加させる。新鮮なコーティングの水のよりよい保持は、高気孔率の可変の担体に向けて、その耐性を増加させる。
【００６４】
９２％を超える水分保持の増加は、典型的に、良好な処理能力を維持しながら、得ることは非常にデリケートであることに注意しましょう。この強力な水分保持はさらに、当業者によって高度に求められる。
【００６５】
実施例２  強化石工モルタルにおける低比表面積を有する消石灰の影響（ＩＩ）
表５に記載される石工モルタル用バインダー組成物を示される割合で以下の成分で調製した。
【表５】
0006487441.tif 000006
【００６６】
この処方において、低比表面積を有する消石灰（ＢＳ）は、表６に従う標準比表面積を有する標準石灰（ＳＴＤ）と比較される。
【表６】
0006487441.tif 000007
【００６７】
強化石工モルタルは、珪砂を添加することによって、前記バインダーを出発して調整されるので、表７に記載のバルク組成物を得る。
【表７】
0006487441.tif 000008
【００６８】
表５による新鮮なモルタルの混合レベル（水／固体、Ｗ／Ｓ）は、ＥＮ１０１５−３規格による１７５±５ｍｍのスラリーのコンシステンシー（スランプ）を得るために、調整される。モルタルの特性を表８に記載する。
【００６９】
新鮮なモルタルおよび同伴空気の密度は、ＥＮ１０１５−６およびＥＮ１０１５−７規格にしたがって評価される。
水分保持は、スラリーの同じコンシステンシーと一緒に、１５分間、７，０００Ｐａの陰圧を有するＡＳＴＭ Ｃ９１規格による装置を用いて、評価される。１５分後の水分保持値のみが示される。
【表８】
0006487441.tif 000009
【００７０】
再度、低比表面積を有する石灰（ＢＳ）は、組成物中のレベルを任意に低減させる、または添加剤の等量のために水分保持を増加させる可能性を有するそれらの役割をより良く満たす空気連行剤および水分保持剤を可能にする。この実施例によると、空気連行剤に対する影響は、特に顕著で興味深く、水分保持に対する影響は、最終的に水分保持添加剤の低含量により、限定される。
【００７１】
もちろん、本発明は、上述の態様に限定されるものではなく、多くの改変が添付の特許請求の範囲から逸脱することなく、提供されうる。